ОГНЕТУШАЩИЙ ПОРОШКОВЫЙ СОСТАВ
FIRE EXTINGUISHING POWDER COMPOSITION

Изобретение относится к области пожаротушения, а именно к созданию огнетушащего порошкового состава общего назначения для тушения пожаров классов А, В, С, Е и может быть использовано для снаряжения передвижных и ручных огнетушителей различного типа и прочего оборудования: порошковых автомобилей, стационарных порошковых установок и т.д.
Используемые в настоящее время в пожаротушении огнетушащие порошковые составы, представляют собой механические смеси мелкоизмельченных минеральных солей (основа порошковых огнетушащих составов) с различными добавками, препятствующими слеживанию и в лагопогл ощению.
В качестве основы для огнетушащих порошковых составов используется достаточно широкий спектр минеральных веществ в первую очередь это фосфорно-аммонийные соли (моно-, диаммонийфосфаты, аммофос), карбонат и бикарбонат натрия и калия, хлориды натрия и калия. Также для получения огнетушащих порошков предлагается использовать различные природные минералы, в том числе и галит [1].
Известны порошки для тушения пожаров, содержащие хлориды натрия, калия, например, состав [2], содержащий следующие компоненты в мас.%:
хлорид натрия
15÷25;
хлорид калия
20÷25;
хлорид бария
50÷55
Недостатком данного состава как огнетушащего вещества является высокая склонность к слеживанию и влагопоглощению, недостаточная текучесть, приводящие к сокращению срока эксплуатации и ограниченности использования средств пожаротушения, а также высокая концентрация соединений бария, которые являются токсичными веществами.
Известен огнетушащий порошок, состоящий из углекислой соли щелочного металла, высокодисперсной добавки - фосфогипса и аэросила [3].
Недостатком данного состава является невысокая устойчивость к термическому воздействию и длительность процесса тушения пожара класса В.
Наиболее близким к заявляемому огнетушащему порошковому составу по совокупности признаков является следующий состав, мас.%: галитовые отходы 80÷93,4; доломит 12÷5; гидрофобизирующие материалы 5÷1,5; депрессанты 3÷0,1 [4]. Данный состав принят за прототип.
Недостатками данного состава являются низкая текучесть его из технических средств высокая коррозионная активность.
Признаки прототипа, совпадающие с признаками заявляемого изобретения - галитовые отходы, гидрофобизирующие материалы.
Технической задачей, на решение которой направленно предлагаемое изобретение является создание огнетушащего порошкового состава, обеспечивающего повышение огнетушащей способности при тушении пожаров классов А, В, С, Е как в помещениях, так и на открытом воздухе, обладающего высокими потребительскими характеристиками: пониженными влагопоглощением и слеживаемостью, высокой текучестью, а также расширение ассортимента доступных материалов, используемых в качестве активных компонентов огнетушащих порошковых составов.
Поставленная задача решается тем, что для тушения пожаров предлагается состав порошка включающий: основное вещество - галит марки А, образующийся в результате переработки калийных руд Солигорского месторождения, в качестве снижающей слеживаемость и улучшающей текучесть добавки используется фосфогипс - побочный продукт производства химических предприятий при получении фосфорных удобрений по кислотному типу, аммофос, гидрофобизатор и высоко дисперсный аморфный диоксид кремния Е551.
Сущность изобретения заключается в том, что для тушения пожаров классов А, В, С, Е предлагается состав порошка при следующем соотношении, мас.%:
галит марки А, образующийся в результате переработки
32÷24
калийных руд Солигорского месторождения
фосфогипс - побочный продукт производства
химических предприятий при получении фосфорных удобрений по
62÷56
кислотному типу
гидро- и дигидрофосфаты аммония (аммофос)
5÷15
гидрофобизатор (стеарат кальция)
0,9÷4,5
высокодисперсный аморфный диоксид кремния Е551
0,1÷0,5
При использовании данного состава достигается следующее:
- повышается текучесть порошкового огнетушащего состава, что приводит к повышению объемной концентрации частиц и увеличению огнетушащей способности;
- повышается устойчивость к слеживанию;
- обеспечивается тушение пожаров классов А, В, С, и Е;
- снижаются энергозатраты на помол отвального фосфогипса, так как он тонко дисперсен;
- повышается теплопоглощающая способность порошка, за счет испарения физической влаги, содержащейся в фосфогипсе начиная с 60-70°С;
- использование отходов предприятий для производства огнетушащих порошков решает экологические проблемы;
- обеспечивается снижение токсичности и соблюдение принципов ресурсосбережения.
Галит марки А, образующийся в результате переработки калийных руд Солигорского месторождения состоит в основном из хлорида натрия, но обладают рядом преимуществ перед природным минералом «галит» и перед синтетическим хлористым натрием, а именно: в нем присутствуют в достаточном количестве хлориды калия и хлориды других щелочных и щелочноземельных металлов, они имеют уменьшенную коррозионную активность, низкую стоимость, доступность материала в Республике Беларусь.
4
2
Фосфогипс (побочный продукт производства химических предприятий при получении фосфорных удобрений по кислотному типу) в своем составе содержит более 90% кристаллов CaSO⋅2HO, обеспечивает высокую антислеживаемость, текучесть и является легко диспергируемым, высокодисперсным компонентом в составе предлагаемого порошкового огнетушащего состава.
Аммофос (гидро- и дигидрофосфаты аммония) - обеспечивает создание сплошной защитной пленки на поверхности горящего объекта, обеспечивает тушение по механизму изоляции пожаров класса А.
Используемый в заявляемом огнетушащем порошковом составе высокодисперсный аморфный диоксид кремния Е551 широко известен. Однако его применение в сочетании с иными компонентами известных составов часто не обеспечивает высокого качества огнетушащего порошка. В сочетании с фосфогипсом указанное количество высокодисперсного аморфного диоксида кремния Е551 обеспечивает высокую текучесть порошка, уменьшает его показатель слеживаемости и увеличивает срок сохранности.
Изготовление порошкового огнетушащего состава включает обычно применяемые для этого операции: раздельное измельчение основных компонентов огнетушащих порошков для получения соответствующих фракций, смешение компонентов в необходимых пропорциях.
Фракционный состав предлагаемого порошкового огнетушащего состава, мас.%: 80-100 мкм - 20÷30; 80-40 мкм - 50÷60; менее 40 мкм - 30÷10.
Результаты проведенных испытаний предлагаемого порошкового состава на лабораторной установке приведены в таблице.
ИСТОЧНИКИ ИНФОРМАЦИИ
1. Гусарова Л.Н., Чумаевский В.А., Бонокина М.Н. Огнетушащий порошковый состав и способ его получения. RU 2417112. Опубл. 27.04.2011. Бюл. №12.
2. Патент Англии 884946, НКИ А 5 А, 1960.
3. Даниленко, В.Г.; Мошковский, Н.С.; Недашковская Т.И. Способ получения огнетушащего порошка SU 1255153. A1, A62D 1/00. Опубл. 07.09.1986. Бюл. №33.
4. Лисицына, О.Г., Маковчик А.В., Садовский В.В. Огнетушащий порошковый состав. BY 13976. Опубл.28.02.2009. Прототип.